Brevet FR2204712A1 — publié le 19740524

Divers moyens ont déjà été employés pour donner au fer nu, après qu'il ait été ouvragé, une patine agréable à l'oeil, notamment des moyens Electrolytiques, ou par revêtements de vernis0 Mais les moyens sont, ou bien très coûteux (patine électrolytique) ou bien assez inefficaces, la patine obtenue étant d'un aspect médiocre, La présente invention a pour objet un procédé peu coûteux qui permet au fer ouvragé un aspect patiné de haute qualité. Le procédé selon l'invention consiste, après un dégraissage suivi d'un polissage des pièces, à disposer cellesci sans contact entre elles dans un four dont la température est progressivement élevée jusqu'à 300 à 4000 environ et maintenue à cette valeur pendant 3 à 4 heures pour être ensuite refroidie progressivement après quoi les pièces subissent une opération de polissage fin et reçoivent un revêtement protecteur incolore. De préférence, le dégraissage préalable est opéré par les moyens les plus efficaces, par exemple un dégraissage au trichloréthylène chaud sous l'action d'ultrasons. Le polissage préalable est opéré au moyen d'un abrasif assez puissant pour éliminer les traces de calamine et de rouille, par exemple sur bande abrasive ayant un grain de l'or- dre de 1500 Le four est froid lorsqu'on y introduit les pièces et le chauffage est réglé pour que la température de 300 à 4000 soit atteinte en plusieurs heures. La température optima est de l'ordre de 35000. bu delà de 4000C la teinte de l'acier commence à virer vers les bleus, au-dessous de 3000C la teinte de l'acier poli n'est pratiquement pas modifiée. Les pièces sont retirées du four lorsque celuici est froid après un temps de refroidissement de plusieurs heures. Le polissage final doit oestre assez léger pour ne pas modifier la teinte résultant du passage au four0 I1 sera exécuté, par exemple, sur une roue de polissage à lamelles de grain 400 environ. le polissage final sera accentué sur les angles des pièces, cette opération ayant pour but de faire apparattre des teintes différentes. La protection incolore finale sera obtenue au moyen d'un vernis incolore mat projeté au pistolet. Le vernis employé sera, de préférence, celui vendu dans le commerce sous la marque de fabrique GrIvR*Cv par la Société Ripolin-Georget. Les pièces sont ensuite séchées aux infrarouges à-800, Les manipulations sont faites en atmosphère sèche et avec des gants de protection, par exemple des gants de peau. L'ensemble de ces opérations donne aux pièces un aspect de fer nu aux tons chauds, une patine d'une rare qualité. Ce résultat dépend du soin apporté à chaque opération et de leur correcte succession. REVENI CÂTIONS 1. Procédé de traitement du fer nu en vue de -le patiner caractérisé en ce que, après un dégraissage suivi d'un polissage des pièces, à disposer celles-ci sans contact entre elles dans un four dont la température est progressivement élevée jusqu'à 300 à 400 environ et maintenue à cette valeur pendant 3 à 4 heures pour être ensuite refroidie progressivement,après quoi les pièces subissent une opération de polissage fin et reçoivent un revêtement protecteur incolore. 2. Procédé selon la revendication 1 caractérisé en ce que le four est froid lorsqu'on y introduit les pièces et le chauffage est réglé pour que la température de 300 à 4000 soit atteinte en plusieurs heures. 3. Procédé selon l'une quelconque des revendications 1 et 2 caractérisé en ce que les pièces sont retirées-du four lorsque celui-ci est froid après un temps de refroidissement de plusieurs heures. 4. Procédé selon l'une quelconque des revendications 1, 2 et 3 caractérisé en ce que le dégraissage initial est opéré dans un bain de trichloréthylène chaud sous l'action d'ultrasons. 5. Procédé selon l'une quelconque des revendications 1 à 4 caractérisé en ce que le polissage préalable est opéré sur bande abrasive ayant un grain de l'ordre de 150. 6. Procédé selon l'une quelconque des revendications 1 à 5 caractérisé en ce que le polissage final est exécuté au moyen d'abrasif de grain de l'ordre de 400. 7. Procédé selon l'une quelconque des revendications 1 à 6 caractérisé en ce que le polissage final est accentué sur les angles des pièces. 8. Procédé selon l'une quelconque des revendications 1 à 7 caractérisé en ce que la protection finale est obtenue au moyen d'un-vernis incolore mat.